Polymère essentiellement constitué de, ou constitué de, motifs de répétition issus de fluorure de vinylidène (VDF), de trifluoroéthylène (TrFE), et d'au moins un monomère tiers différent du fluorure de vinylidène et du trifluoroéthylène, ayant pour formule chimique: CX 1 X 2 =CX 3 Z (I) dans laquelle chacun des X 1 , X 2 , X 3 est indépendamment choisi parmi H, F et des groupements alkyles comprenant de 1 à 3 atomes de carbone qui sont optionnellement partiellement ou complétement fluorés, et dans laquelle Z est choisi parmi Cl, Br, et I, le rapport molaire TrFE:VDF entre le nombre de moles en motif issu du trifluoroéthylène et celui en motif issu du fluorure de vinylidène dans le polymère étant de 14,0:86,0 à 50,0:50,0, ledit motif de répétition issu dudit au moins un monomère tiers ayant une fraction molaire x t supérieure ou égale à 1ppm et inférieure ou égale à 5000 ppm, par rapport au nombre total de moles en motifs issus du VDF et du TrFE dans le polymère. Polymère selon la revendication 1, dans lequel ledit au moins un monomère tiers comprend au moins un monomère choisi dans le groupe constitué de : chlorotrifluoroéthylène (CTFE), chlorodifluoroéthylène, notamment le 1-chloro-2,2-difluoroéthylène (CDFE), chlorofluoroéthylène, notamment le 1,1- chlorofluoroéthylène (CFE), et leur mélange. Polymère selon la revendication 2, comprenant un seul monomère tiers choisi dans le groupe constitué de : chlorotrifluoroéthylène (CTFE), chlorodifluoroéthylène (CDFE), notamment le 1-chloro-2,2-difluoroéthylène (CDFE), et chlorofluoroéthylène, notamment le 1,1- chlorofluoroéthylène (CFE) . Polymère selon l'une quelconque des revendications 1 à 3, dans lequel ledit au moins un monomère tiers est le chlorotrifluoroéthylène (CTFE). Polymère selon l'une quelconque des revendications précédentes, dans lequel x t ≥ 5 ppm, préférentiellement x t ≥ 10 ppm, et de manière davantage préférée x t ≥ 20 ppm. Polymère selon l’une quelconque des revendications précédentes, dans lequel x t ≤ 4000 ppm, préférentiellement x t ≤ 3000 ppm, et de manière davantage préférée x t ≤ 2500 ppm. Polymère selon l’une quelconque des revendications précédentes, dans lequel x t ≤ 1000 ppm. Polymère selon l’une quelconque des revendications précédentes, dans lequel le rapport molaire TrFE:VDF dans le polymère est de 15,0:85,0 à 40,0:60,0, ou de 16,0:84,0 à 35,0:65,0, ou de 17,5:82,5 à 27,5:72,5. Polymère selon l'une quelconque des revendications précédentes, ayant un indice de fluidité à 230°C sous une charge de 10kg, tel que mesuré selon la norme ASTM D1238-10, de 0,1 g/10 min à 100 g/10 min, préférentiellement de 0,5 g/10 min à 50 g/10 min et de manière davantage préférée de 1 g/10 min à 10 g/10 min. Polymère selon l’une quelconque des revendications précédentes, dans lequel le rapport molaire TrFE:VDF dans le polymère est de 17,5:82,5 à 22,5:77,5, et préférentiellement 10 ppm ≤ x t ≤ 3000 ppm, et encore préférentiellement 100 ppm ≤ x t ≤ 2500 ppm. Polymère selon l’une quelconque des revendications précédentes, dans lequel le rapport molaire TrFE :VDF dans le polymère est de 20,1:79,9 à 20,9:79,1, et préférentiellement 10 ppm ≤ x t ≤ 3000 ppm, encore préférentiellement 100 ppm ≤ x t ≤ 2500 ppm. Polymère selon l’une quelconque des revendications précédentes obtenu par un procédé de polymérisation en suspension, préférentiellement dans de l’eau. Film comprenant essentiellement ou constitué du polymère selon l'une quelconque des revendications 1 à 12. Utilisation d’un monomère tiers ayant pour formule chimique: CX 1 X 2 =CX 3 Z (I) dans laquelle chacun des X 1 , X 2 , X 3 est indépendamment choisi parmi H, F et des groupements alkyles comprenant de 1 à 3 atomes de carbone qui sont optionnellement partiellement ou complétement fluorés, et dans laquelle Z est choisi parmi Cl, Br, et I, comme termonomère dans la structure d’un polymère essentiellement constitué de motifs de répétition issus de fluorure de vinylidène (VDF) et de trifluoroéthylène (TrFE) en proportion molaire x t de 25 ppm à 800 ppm par rapport au nombre total de moles en motifs issus du VDF et du TrFE dans le polymère, le rapport molaire TrFE :VDF dans le polymère entre le motif issu TrFE et celui issu du VDF étant de 14,0:86,0 à 50,0:50,0, pour en augmenter la polarisation rémanente. Utilisation selon la revendication 14, pour en diminuer le champ coercitif. Utilisation selon l’une quelconque des revendications 14 et 15, dans laquelle le monomère tiers est le chlorotrifluoroéthylène. Utilisation de trifluoroéthylène obtenu par hydrogénolyse de chlorotrifluoroéthylène dans un procédé de fabrication d’un polymère selon l’une quelconque des revendications 1 à 12, dans lequel ledit au moins un monomère tiers comprend le chlorotrifluoroéthylène, ledit procédé de fabrication comprenant une étape de réaction de polymérisation entre le fluorure de vinylidène (VDF), le trifluoroéthylène (TrFE) et le chlorotrifluoroéthylène (CTFE). Utilisation selon la revendication 17, dans laquelle le trifluoroéthylène obtenu par hydrogénolyse de chlorotrifluoroéthylène comprend de 2 ppm à 5000 ppm ou de 5ppm à 4000 ppm, ou de 20 ppm à 3000 ppm, ou de 50 ppm à 2500 ppm, ou de 75 ppm à 1500 ppm de chlorotrifluoroéthylène par mole de trifluoroéthylène.